コート層不要のインクジェット用速乾型インク組成物において、主溶剤であって、炭素数2以上の脂肪族アルコール類、アルコールケトン類、エチレングリコールエーテル類、及びプロピレングリコールエーテル類より少なくとも一種類が選択され、インク組成物総重量の50以上を占める上記主溶剤と、色剤であって、該主溶剤中に溶解或いは分散し、該インク組成物に色を付けるのに用いられ、インク組成物総重量の01から20を占める上記色剤と、樹脂であって、該インク組成物の粘度を調整するのに用いられ、該樹脂と該色剤の重量比は051から51である上記樹脂と、可塑剤であって、該樹脂の再溶解性を増加するのに用いられ、該可塑剤と該樹脂との重量比は0011から51である上記可塑剤と、界面活性剤であって、該インク組成物の表面張力を減らすのに用いられ、該インク組成物総重量の001から20を占める、上記界面活性剤と、を包含し、該インク組成物の粘度範囲は摂氏25度で30から15cpsの間であり、表面張力は18から40dynecmの間であることを特徴とする、インク組成物。請求項1記載のインク組成物において、該主溶剤の沸点は摂氏70~190度であり、蒸気圧は摂氏20度の時03mHg以上であることを特徴とする、インク組成物。請求項1記載のインク組成物において、該脂肪族アルコール類は、エタノール、nプロピルアルコール、イソプロピルアルコール、nブチルアルコール、イソブチルアルコール、第三ブチルアルコール、nアミルアルコール、イソアミルアルコール、2アミルアルコール、3アミルアルコール、第三アミルアルコール、nヘキシルアルコール、メチルアミルアルコール、2エチルブチルアルコールよりいずれかを選択し、該脂肪族アルコール類は該インク組成物の総重量の001~20とすることを特徴とする、インク組成物。請求項1記載のインク組成物において、該アルコールケトン類は、4ヒドロキシ4メチル2アミルケトン、3ヒドロキシ3メチル2ブタノン、4ヒドロキシ3メチル2ブタノンのいずれかを選択し、該アルコールケトン類は該インク組成物の総重量の001~30とすることを特徴とする、インク組成物。請求項1記載のインク組成物において、該エチレングリコールエーテル類は、H-OC2H4n-ORの一般式を有し、そのうちRは炭素数1から4のアルキル基、nは1から2の重複ユニット数であり、該エチレングリコールエーテル類は該インク組成物の総重量の001~20とすることを特徴とする、インク組成物。請求項1記載のインク組成物において、該プロピレングリコールエーテル類は、H-OC3H6n-ORの一般式を有し、そのうちRは炭素数1から4のアルキル基、nは1から2の重複ユニット数であり、該プロピレングリコールエーテル類は該インク組成物の総重量の30~70とすることを特徴とする、インク組成物。請求項1記載のインク組成物において、該色剤は、有機顔料、無機顔料、油溶性染料のうち一種類或いは複数種類を選ぶことを特徴とする、インク組成物。請求項1記載のインク組成物において、該樹脂は、ポリアミド樹脂、アクリル酸樹脂、フェニルエチル樹脂、フェノール樹脂、アルデヒドケトン樹脂、ノボラック樹脂、ポリビニルブチラール樹脂、ポリビニルピロリドン樹脂のうち一種類或いは複数種類を選択し、該樹脂の該主溶剤中の溶解度は、少なくとも20重量とし、分子量は5000~100000であり、且つガラス遷移温度は摂氏40度以上とすることを特徴とする、インク組成物。請求項1記載のインク組成物において、該可塑剤は、フタル酸エステル類、アルキルスルホン酸フェニルエステル類、アジピン酸或いはセバシン酸エステル類、ひまし油、リン酸エステル類、クエン酸エステル類可塑剤のうち、一種類或いは数種類とすることを特徴とする、インク組成物。請求項1記載のインク組成物において、該界面活性剤は、有機ケイ素化合物とフッ素炭素化合物のうち一種類或いは二種類とし、該界面活性剤は、陰イオン型、陽イオン型、非イオン型と両性型のいずれかとすることを特徴とする、インク組成物。本発明は、一種のコート層不要のインクジェット用速乾型インク組成物を提供することを目的とし、それは、一般の水性インクジェットプリンタで直接使用でき、多種類の特殊材質、例えばガラス、アクリル、PET、アルミ板等の無孔材料に印刷でき、解析度が高く、付着性が良好な特性を有するものとする。本発明は一種のコート層不要のインクジェット用速乾型インク組成物を提供し、それは、主溶剤、色剤、樹脂、可塑剤及び界面活性剤を包含する。該主溶剤は、炭素数2以上の脂肪族アルコール類、アルコールケトン類、エチレングリコールエーテル類、及びプロピレングリコールエーテル類より少なくとも一種類が選択されてインク組成物総重量の50以上を占める。該色剤は、該主溶剤中に溶解或いは分散し、インク組成物に色を付け、インク組成物総重量の01から20を占める。該樹脂は、インク組成物の粘度を調整するのに用いられ、該樹脂と該色剤の重量比は051から51である。該可塑剤は、該樹脂の再溶解性を増加するのに用いられ、該可塑剤と該樹脂との重量比は0011から51である。該界面活性剤は、インク組成物の表面張力を減らすのに用いられ、インク組成物総重量の001から20を占める。該インク組成物の粘度範囲は摂氏25度で30から15cpsの間であり、表面張力は18から40dynecmの間である。これにより、本発明のコート層不要のインクジェット用速乾型インク組成物は、直接一般の水性インクジェット圧電式或いは熱気泡式プリンタに使用でき、余分の設備を必要とせず、使用コストを減らすことができ、且つ多種類の特殊材、例えばガラス、アクリル、PET、PC、PS、アルミ板等の無孔材に印刷でき、応用範囲が広く、刺激臭を有さず、また、解析度が高く、付着性が良好である特性を有する。本発明の技術内容、構造特徴、達成する目的を詳細に説明するため、以下に実施例を挙げ並びに図面を組み合わせて説明する。本発明のコート層不要のインクジェット用速乾型インク組成物は、主溶剤、色剤、樹脂、可塑剤及び界面活性剤を包含する。該主溶剤は、炭素数2以上の脂肪族アルコール類、アルコールケトン類、エチレングリコールエーテル類、及びプロピレングリコールエーテル類より少なくとも一種類が選択されてインク組成物総重量の50以上を占める。該色剤は、該主溶剤中に溶解或いは分散し、インク組成物に色を付け、インク組成物総重量の01から20を占める。該樹脂は、インク組成物の粘度を調整するのに用いられ、該樹脂と該顔料の重量比は051から51である。該可塑剤は、該樹脂の再溶解性を増加するのに用いられ、該可塑剤と該樹脂との重量比は0011から51である。該界面活性剤は、インク組成物の表面張力を減らすのに用いられ、インク組成物総重量の001から20を占める。該インク組成物の粘度範囲は摂氏25度で30から15cpsの間であり、表面張力は18から40dynecmの間である。普及のための応用性と品質及びコスト要求を鑑み、本発明の設計の概念は、揮発速度が比較的速い溶剤を主要成分とし、インクをノズルより被印刷材上に噴射し、溶剤の急速揮発の特性を、樹脂付着力と結合させ、並びに市販のプリンタのインクジェットドットモードを組合せ、多種類の材質上に印刷できるようにすることにある。これにより、本発明のコート層不要のインクジェット用速乾型インク組成物に使用される主溶剤は、その沸点は摂氏70~190度であり、蒸気圧は摂氏20度の時03mmHg以上である。有効に表面張力を下げて、インクが各種材料の上で流れるように、本発明のコート層不要のインクジェット用速乾型インク組成物の主溶剤には少量の脂肪族アルコール類、例えば、エタノール、nプロピルアルコール、イソプロピルアルコール、nブチルアルコール、イソブチルアルコール、第三ブチルアルコール、nアミルアルコール、イソアミルアルコール、2アミルアルコール、3アミルアルコール、第三アミルアルコール、nヘキシルアルコール、メチルアミルアルコール、2エチルブチルアルコールとされ、添加量は、該インク組成物の総重量の001~20を占め、インク自身の極性を調節し、溶解度を増し、乾燥速度をアップする。溶剤の揮発速度が速すぎて、ノズルが詰まり易くなるのを防止するため、本発明のコート層不要のインクジェット用速乾型インク組成物の主溶剤には、沸点が比較的高く、蒸気圧が僅かに低い溶剤を一部添加して、インクの沸点が摂氏120度から190度となるように制御する必要があり、例えば、ジエチレングリコールモノメチルエーテル、ジエチレングリコールモノエチルエーテル、ジエチレングリコールモノブチルエーテル、ジプロピレングリコールモノメチルエーテル、ジプロピレングリコールモノブチルエーテル、ジプロピレングリコールイソブチルエーテル、ジプロピレングリコールモノプロピルエーテル、或いはアルコールケトン類溶剤の4ヒドロキシ4メチル2アミルケトン、3ヒドロキシ3メチル2ブタノン、4ヒドロキシ3メチル2ブタノン等の溶剤を添加し、インク組成物の沸点を調節し、蒸気圧を少なくとも03mmHg以上、好ましくは05~5mmHgとし、添加量はインク組成物総重量の001~30とする。このほか、画像を基材上に印刷する時、溶剤が熱を吸収して急速に揮発するために、印刷された画像表面に細小な水気が形成され、画像の白濁現象を形成しやすい。本発明のコート層不要のインクジェット用速乾型インク組成物が使用する主溶剤に使用されるエチレングリコールエーテル溶剤は、H-OC2H4n-ORの一般式を有し、そのうちRは炭素数1から4のアルキル基、nは1から2の重複ユニット数であるものとし、例えば、エチレングリコールモノメチルエーテル、エチレングリコールモノエチルエーテル、エチレングリコールモノブチルエーテルとし、使用上の安全性を考慮し、エチレングリコールモノブチルエーテルを使用するのが最も良く、添加量はインク組成物総重量の001~20とする。本発明のコート層不要のインクジェット用速乾型インク組成物中の主溶剤は、ABS、PS等の材質に対して腐食性が無く、且つ揮発速度が速い有機溶剤とするのがよく、本発明の主溶剤が含有するプロピレングリコールエーテル類は、H-OC3H6n-ORの一般式を有し、そのうちRは炭素数1から4のアルキル基、nは1から2の重複ユニット数であるものとし、特に、蒸気圧が少なくとも10mmHgの有機溶剤を主に使用し、例えば、プロピレングリコールモノメチルエーテル、プロピレングリコールモノプロピルエーテル、プロピレングリコールモノブチルエーテル、プロピレングリコールイソブチルエーテルとし、添加量はインク組成物総重量の30~70とする。本発明のコート層不要のインクジェット用速乾型インク組成物中の色剤は白色或いは有色の無機顔料、有機顔料或いは染料を使用可能である。無機顔料或いは有機顔料は、例えば、二酸化チタン、アントラキノン、ピリミジン、ジケトピロロピロール、ベンゾイミダゾールケトン、アゾ系顔料、フタロシアニン系顔料、ケトン系顔料、ケトン系顔料、ジオキサジン系顔料、インダンスレン系顔料、ピレン系顔料、ピレンケトン系顔料、チオインジゴ系顔料、キノンケトン系顔料、或いは金属錯化合物顔料とする。染料は、金属錯塩染料、アゾ類染料、アントラキノン染料、ナフトール染料、インジゴイド染料、カルボニウム染料、キノンイミン染料、キサンチン染料、ニトロ染料、シアニン染料、キノリン染料、ニトロソ染料、ベンゾキノン染料、ナフトキノン染料、フタロシアニン染料、或いは金属フタロシアニン染料とする。もし、染料インクを使用するならば、油溶性染料が比較的適合する。もし、耐化、耐光性の観点によれば、顔料の使用が比較的適合し、これらの色剤は単独若しくは混合して使用する。本発明のコート層不要のインクジェット用速乾型インク組成物中に添加する樹脂は、インクの粘度を調整して、各種のノズルとプリンタ規格に符合させる要求のほか、材料に対する密着性、耐引っかき性、耐磨耗性、防水性、輝度増加及び色剤の耐候度改善等の機能を有する必要があり、例えば、ポリアミド樹脂、アクリル酸樹脂、フェニルエチル樹脂、フェノール樹脂、アルデヒドケトン樹脂、ノボラック樹脂、ポリビニルブチラール樹脂、ポリビニルピロリドン樹脂のうち一種類或いは複数種類とする。この系列の樹脂の本発明で使用する主溶剤中の溶解度は、少なくとも20重量とし、40重量以上とするのが最もよく、並びに分子量は5000~100000であり、10000から30000であるのが最もよく、且つガラス遷移温度は摂氏40度以上とする。使用する基材の違いに対しては、樹脂の組合せを使用することで、良好な付着性を得られ、形成する薄膜強度を良好とすることができ、この系列の樹脂の使用により最良の効果を達成できる。本発明のインク組成物の設計概念は速乾型配合であり、溶剤は揮発が速く、樹脂自身はアルコール類溶剤に対する溶解度が非常に良好でなければ使用できず、それによりノズルのインク揮発による樹脂成膜による詰まりを防止する必要がある。このため該樹脂に組み合わせる可塑剤は、膜面に弾性を具備させて、完全には硬化させないものとする必要があり、フタル酸エステル類、アルキルスルホン酸フェニルエステル類、アジピン酸或いはセバシン酸エステル類、ひまし油、リン酸エステル類、クエン酸エステル類可塑剤のうち、一種類或いは数種類とする。可塑剤と樹脂の重量比は0011~51とし、好ましくは、011~31とし、051~11とするのが最もよく、樹脂の再溶解性が増加する。すなわち、高揮発性溶剤の使用と、インクジェットノズルの高圧高熱の環境下で、軟化状態となり、インクノズルを詰まらせず、噴出後に常温で硬化し、耐引っかき防水特性を有する。本発明で使用する界面活性剤は、有機ケイ素化合物とフッ素炭素化合物のうち一種類或いは二種類が使用されることで、本発明のインク組成物の表面張力を減らし、インクに優れた拡散塗布機能を具備させる。界面活性剤は、陰イオン型、陽イオン型、非イオン型と両性型に大きく分かれる。本発明の界面活性剤は上述のタイプのうちいずれか一種類が選ばれる。本発明のコート層不要のインクジェット用速乾型インク組成物は多種類の材質に応用可能であり、インク表面張力は基材より低くなければならず、それによって有効な被覆塗布効果が得られ、これにより、本発明のインク組成物の表面張力は、18~40dynecmの間とし、20~30dynecmの間に調整するのが最もよい。本発明で使用する溶剤はいずれも水酸基を付帯するため、フッ素炭素類界面活性剤を使用すると、分子間に比較的強い水素結合作用力を形成させることができ、有効にインク表面張力を減らすことができ、多種類の材質に対して非常に良好な塗布効果を有し、且つ滲みの状況を発生しにくく、最良の印刷品質を獲得できる。本発明のコート層不要のインクジェット用速乾型インク組成物は、一般の水性と油性のインクジェットプリンタで使用でき、インクを吸収しない材料の上に直接印刷でき、いかなる処理も不要であり、該インク組成物は急速に揮発乾燥する特性を有し、並びに適当な表面張力に調節することで、インク組成物に特殊材料上で最もよい印刷品質を形成させられる。本発明のコート層不要のインクジェット用速乾型インク組成物は、速乾性を有すると共にノズルヘッドを損傷せず、従来技術を突破し、各種の表面張力と極性の異なる材質上において、良好な印刷品質を表現できる。最終応用製品の製造工程において、インク組成物の耐候性と耐熱性も考慮しなければならないほか、印刷画像の付着力、耐磨耗性、そして後続の加工等の因子及びエコロジー訴求による、原料の使用の制限性も考慮しなければならないが、本発明はこれらがいずれも考慮されている。本発明のコート層不要のインクジェット用速乾型インク組成物は、デジタルインクジェット印刷の応用範囲を更に大きく延伸し、例えば、IMD生産、タッチパネル、電子書籍の生産等の応用に広げられ、色彩広告の範疇にとどまらず、多種類の工芸の製造工程を簡易化し、生産コストを下げ、適当な印刷機の開発と組み合わせることで、さらに工業応用の要求を満足させて、量産の目的を達成できる。並びに労働力を節約し、歩留りを大幅にアップする。また、少量多様化が可能で、自由度が大きく、在庫品の発生を減らす。本発明はデジタルインクジェット印刷に新しい領域をもたらし、並びに極めて大きな価値を創造できる。本発明の組成成分添加量の比率はインクの色、印刷機タイプ、ノズル規格により異なり、単独で添加されるか或いは混合して添加される。本発明のインク組成物は異なるブランドの圧電式と熱気泡式ノズルのインクジェットプリンタに使用可能で、並びに異なる材質の基材上に急速印刷できる。さらに本発明の理解を深められるように、以下に具体的例を挙げて説明する。しかし、以下の例は僅かに本発明の好ましい例にすぎず、本発明の権利請求範囲を限定するものではない。顔料分散液製造68重量比のプロピレングリコールモノメチルエーテル中に、20重量比カーボンブラックと12重量比の分散剤を加え、高速分散機で、回転速度500rpmで、一時間攪拌の後、50体積比のビーズをビーズミルに入れて予分散させる。得られた粗研磨顔料分散液の平均粒径は、1μm以下である。粗研磨顔料分散液をナノ研磨機中に送り分散を実行し、粒径分析と濾過の後、黒色顔料分散液を得た。その平均粒径は80nm、粘度は10cpsであった。68重量比のプロピレングリコールモノメチルエーテル中に、20重量比のCIPigmentY150と12重量比の分散剤を加え、高速分散機で、回転速度500rpmで、一時間攪拌の後、50体積比のビーズをビーズミルに入れて予分散させる。得られた粗研磨顔料分散液の平均粒径は、1μm以下である。粗研磨顔料分散液をナノ研磨機中に送り分散を実行し、粒径分析と濾過の後、黄色顔料分散液を得た。その平均粒径は150nm、粘度は20cpsであった。68重量比のプロピレングリコールモノメチルエーテル中に、20重量比のCIPigmentR122と12重量比の分散剤を加え、高速分散機で、回転速度500rpmで、一時間攪拌の後、50体積比のビーズをビーズミルに入れて予分散させる。得られた粗研磨顔料分散液の平均粒径は、1μm以下である。粗研磨顔料分散液をナノ研磨機中に送り分散を実行し、粒径分析と濾過の後、紅紫色顔料分散液を得た。その平均粒径は120nm、粘度は15cpsであった。68重量比のプロピレングリコールモノメチルエーテル中に、20重量比のCIPigmentBlue153と12重量比の分散剤を加え、高速分散機で、回転速度500rpmで、一時間攪拌の後、50体積比のビーズをビーズミルに入れて予分散させる。得られた粗研磨顔料分散液の平均粒径は、1μm以下である。粗研磨顔料分散液をナノ研磨機中に送り分散を実行し、粒径分析と濾過の後、藍紫色顔料分散液を得た。その平均粒径は120nm、粘度は10cpsであった。本発明のコート層不要のインクジェット用速乾型インク組成物の例は表1及び表2のようである。コート層不要のインクジェット用速乾型インク組成物の評価試験項目は以下のとおりである。1インク組成物の粘度試験BrookfieldDVE型番の回転粘度計を利用し、摂氏25度の恒温に設定する。2インク組成物の表面張力試験日本の協和界面科学株式会社のCBVPA3の表面張力測定器を利用する。3インク組成物の粒径試験日本のHORIBAのLA950粒径分析機を利用し、インクの平均粒径、D50とD90を測定。4インク組成物の常温インクジェット試験日本のRolandのVS300インクジェットプリンタを使用し、プリンタ停止数日後に、クリーニング機能を起動した後に、再度ノズル試験印刷を行ない、ノズルが完全にインクを噴出し、つまりがないか、斜めに噴射する現象がなくなるまでのクリーニングの必要状況を評価する。評価A3日以上プリンタ停止し、1回から2回のノーマルクリーニングを起動。評価B3日以上プリンタ停止し、1回の強力クリーニング評価C3日以上プリンタ停止し、2回以上の強力クリーニング5インク組成物のサンプルインクジェット印刷試験日本のRolandのVS300インクジェットプリンタを使用し、アクリル板に印刷する。評価A滲みがなく、画像表現が明晰である。評価Bインク重畳エリアに滲みがあるが、画像表現は良好である。評価C滲みが厳重で、画像表現は不良である。6インク組成物の常温印刷安定性試験日本のRolandのVS300インクジェットプリンタを使用し、連続印刷して、切れや飛行曲げ、インク飛散の状況がないかを観察する。評価A12時間連続試験期間に、切れや飛行曲げ、インク飛散の状況は5回より少ない。評価B12時間連続試験期間に、切れや飛行曲げ、インク飛散の状況は5回から10回である。評価C12時間連続試験期間に、切れや飛行曲げ、インク飛散の状況は10回より多い。7インク組成物の密着性試験BYKA5123の百格刀で、ワニス面を90度に交叉するよう切削し、特定間隔の格子を形成する。3MScotchCellophaneFilmTape610試験テープを塗布面に貼り付けてから剥がし、塗布物の剥落の状況を観察する。評価A画像エッジに剥落がなく、画像が完全に維持されている。評価B画像エッジに一部剥落があるが、画像が良好に維持されている。評価C画像エッジに厳重な剥落があり、画像表現が不良である。8光沢を観察し、インクジェットの材質は、光沢を有するアクリル材料とし、画像をインクジェット印刷し、BYKAG4442gloss60の光沢度計で、画像の光沢を試験する。評価A輝度測定値が5以上アップした。評価B輝度測定値が5以内アップした。評価C輝度測定値はアップしないか、低下した。9インク組成物の高温安定性試験インクを広口瓶中に注入し、摂氏45度の恒温環境下で8日放置した後、室温に回復して粘度と粒径分析を行った。評価Aインク粘度と粒径測定値の変化は5より小さい。評価Bインク粘度と粒径測定値の変化は10より小さい。評価Cインク粘度と粒径測定値の変化は10より大きい。10インク組成物の低温安定性試験インクを広口瓶中に注入し、摂氏10度の恒温環境下で8日放置した後、室温に回復して粘度と粒径分析を行った。評価Aインク粘度と粒径測定値の変化は5より小さい。評価Bインク粘度と粒径測定値の変化は10より小さい。評価Cインク粘度と粒径測定値の変化は10より大きい。11乾燥速度評価カラーブロック図案をアクリル板に印刷し、室温である時間放置した後、白色紙を押し当てて試験し、色が紙に転写されなくなるまでの時間を観察した。評価A3分以内。評価B3分~5分以内。評価C5分以上。本発明のコート層不要のインクジェット用速乾型インク組成物の試験結果は表3と表4に示される。表3、4から分かるように、本発明のコート層不要のインクジェット用速乾型インク組成物のサンプル10~12は評価項目を満足させることができる。試験サンプル1と2のインク揮発速度は速すぎ、インクジェット印刷に使用する上で、問題がある。サンプル3~5は、フッ素炭素系界面活性剤の使用に改めた後、大幅に画像の滲み現象が改善された。しかし、画像は艶消し現象を有し、密着度が悪くなる。サンプル6と7は樹脂交換の後、密着度がアップした。サンプル8と9は、エチレングリコールエーテルと脂肪酸を添加した後、大幅に艶消し現象が改善され、並びにインクの表面張力が下がり、画像の鋭利度と乾燥速度がアップした。以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。